"マグネシウム、チタン、ハロゲン、および、電子供与体を含有し、該電子供与体が、式Iで表わされるジオールジエステル化合物のうちの少なくとも1つから選択され、該式Iで表わされるジオールジエステル化合物中において、フィッシャー投影式IIで表わされるジオールジエステル化合物の含有率が35重量以上である、オレフィン重合用触媒成分。ただし、式Iおよび式IIのいずれにおいても、R1とR2とは、同じまたは互いに異なり、かつ、炭素数が3~20のシクロアルキル基、炭素数が6~20のアリール基、または、炭素数が7~20のアルカリル基もしくはアラルキル基であり、これらのシクロアルキル基、アリール基、アルカリル基、または、アラルキル基中の炭素原子に結合する水素原子は、必要に応じてハロゲン原子で置換されるが、R1とR2とは同時に炭素数が3~20のシクロアルキル基ではなく、R3とR4とは、同じまたは互いに異なり、かつ、水素原子、ハロゲン原子、炭素数が1~10の直鎖アルキル基、炭素数が3~10の分岐鎖アルキル基、炭素数が3~10のシクロアルキル基、炭素数が6~10のアリール基、または、炭素数が7~10のアルカリル基もしくはアラルキル基であり、さらに、R3とR3とは、必要に応じて環を形成するように互いに結合し、R5とR6とは、同じまたは互いに異なり、かつ、ハロゲン原子、炭素数が1~10の直鎖アルキル基、炭素数が3~10の分岐鎖アルキル基、炭素数が3~10のシクロアルキル基、炭素数が6~10のアリール基、または、炭素数が7~10のアルカリル基もしくはアラルキル基であり、これらのシクロアルキル基、アリール基、アルカリル基、または、アラルキル基中の炭素原子に結合する水素原子は、必要に応じてハロゲン原子で置換される。上記式Iで表わされるジオールジエステル化合物中において、フィッシャー投影式IIで表わされるジオールジエステル化合物の含有率が51重量以上である、請求項1に記載のオレフィン重合用触媒成分。上記式Iで表わされるジオールジエステル化合物中において、フィッシャー投影式IIで表わされるジオールジエステル化合物の含有率が60重量以上である、請求項1に記載のオレフィン重合用触媒成分。上記式Iで表わされるジオールジエステル化合物中において、フィッシャー投影式IIで表わされるジオールジエステル化合物の含有率が80重量以上である、請求項1に記載のオレフィン重合用触媒成分。上記R1基とR2基とが、炭素数が6~20のアリール基、炭素数が7~20のアルカリル基、および、炭素数が7~20のアラルキル基からそれぞれ選択され、これらのR1基およびR2基中の水素原子が、必要に応じてハロゲン原子で置換される、請求項1に記載のオレフィン重合用触媒成分。上記R1基とR2基とが、フェニル基、アルキルC1-C5フェニル基、ハロゲン化フェニル基、ハロゲン化アルキルC1-C5フェニル基、インデニル基、ベンジル基、および、フェネチル基からそれぞれ選択される、請求項1に記載のオレフィン重合用触媒成分。上記R1基とR2基とが同じ基である、請求項5または6に記載のオレフィン重合用触媒成分。上記R3基とR4基とが、水素、メチル基、エチル基、n-プロピル基、イソプロピル基、n-ブチル基、イソブチル基、クロロ基、および、ブロモ基から選択される、請求項1に記載のオレフィン重合用触媒成分。上記R5基とR6基とが、メチル基、エチル基、n-プロピル基、イソプロピル基、n-ブチル基、および、イソブチル基から選択されるか、上記アルキル基中の水素原子がハロゲン原子で置換されるかのいずれかである、請求項1に記載のオレフィン重合用触媒成分。上記フィッシャー投影式IIで表わされる化合物が、メソ-2,4-ペンタンジオールジベンゾアート、メソ-3-メチル-2,4-ペンタンジオールジベンゾアート、メソ-3-エチル-2,4-ペンタンジオールジベンゾアート、メソ-3-プロピル-2,4-ペンタンジオールジベンゾアート、メソ-3-ブチル-2,4-ペンタンジオールジベンゾアート、メソ-3,3-ジメチル-2,4-ペンタンジオールジベンゾアート、メソ-2,4-ペンタンジオールジp-メチルベンゾアート、メソ-3-クロロ-2,4-ペンタンジオールジベンゾアート、メソ-3-ブロモ-2,4-ペンタンジオールジベンゾアート、メソ-2,4-ペンタンジオールジm-メチルベンゾアート、メソ-2,4-ペンタンジオールジo-メチルベンゾアート、メソ-2,4-ペンタンジオールジp-エチルベンゾアート、メソ-2,4-ペンタンジオールジp-ブチルベンゾアート、メソ-2,4-ペンタンジオールジp-クロロベンゾアート、メソ-3,5-ヘプタンジオールジベンゾアート、メソ-4-メチル-3,5-ヘプタンジオールジベンゾアート、メソ-4,4-ジメチル-3,5-ヘプタンジオールジベンゾアート、メソ-4-エチル-3,5-ヘプタンジオールジベンゾアート、メソ-4-プロピル-3,5-ヘプタンジオールジベンゾアート、メソ-4-ブチル-3,5-ヘプタンジオールジベンゾアート、メソ-4-クロロ-3,5-ヘプタンジオールジベンゾアート、メソ-4-ブロモ-3,5-ヘプタンジオールジベンゾアート、メソ-3,5-ヘプタンジオールジp-メチルベンゾアート、メソ-3,5-ヘプタンジオールジo-メチルベンゾアート、メソ-3,5-ヘプタンジオールジm-メチルベンゾアート、メソ-3,5-ヘプタンジオールジp-エチルベンゾアート、メソ-3,5-ヘプタンジオールジp-ブチルベンゾアート、メソ-3,5-ヘプタンジオールジp-クロロベンゾアート、2S,4R-2,4-ペンタンジオールベンゾキシシンナマート、2S,4R-3-メチル-2,4-ペンタンジオールベンゾキシシンナマート、2S,4R-3-エチル-2,4-ペンタンジオールベンゾキシシンナマート、2S,4R-3-プロピル-2,4-ペンタンジオールベンゾキシシンナマート、2S,4R-3-ブチル-2,4-ペンタンジオールベンゾキシシンナマート、2S,4R-3,3-ジメチル-2,4-ペンタンジオールベンゾキシシンナマート、2S,4R-3-クロロ-2,4-ペンタンジオールジベンゾアート、3S,5R-3,5-ヘプタンジオールベンゾキシシンナマート、3S,5R-4-メチル-3,5-ヘプタンジオールベンゾキシシンナマート、3S,5R-4,4-ジメチル-3,5-ヘプタンジオールベンゾキシシンナマート、3S,5R-4-エチル-3,5-ヘプタンジオールベンゾキシシンナマート、3S,5R-4-プロピル-3,5-ヘプタンジオールベンゾキシシンナマート、3S,5R-4-ブチル-3,5-ヘプタンジオールベンゾキシシンナマート、3S,5R-4-クロロ-3,5-ヘプタンジオールベンゾキシシンナマート、2S,4R-6-メチル-2,4-ヘプタンジオールジベンゾアート、2S,4R-6-メチル-2,4-ヘプタンジオールジp-ブチルベンゾアート、2R,4S-2,4-ペンタンジオールベンゾキシシンナマート、2R,4S-3-メチル-2,4-ペンタンジオールベンゾキシシンナマート、2R,4S-3-エチル-2,4-ペンタンジオールベンゾキシシンナマート、2R,4S-3-プロピル-2,4-ペンタンジオールベンゾキシシンナマート、2R,4S-3-ブチル-2,4-ペンタンジオールベンゾキシシンナマート、2R,4S-3,3-ジメチル-2,4-ペンタンジオールベンゾキシシンナマート、2R,4S-3-クロロ-2,4-ペンタンジオールジベンゾアート、3R,5S-3,5-ヘプタンジオールベンゾキシシンナマート、3R,5S-4-メチル-3,5-ヘプタンジオールベンゾキシシンナマート、3R,5S-4,4-ジメチル-3,5-ヘプタンジオールベンゾキシシンナマート、3R,5S-4-エチル-3,5-ヘプタンジオールベンゾキシシンナマート、3R,5S-4-プロピル-3,5-ヘプタンジオールベンゾキシシンナマート、3R,5S-4-ブチル-3,5-ヘプタンジオールベンゾキシシンナマート、3R,5S-4-クロロ-3,5-ヘプタンジオールベンゾキシシンナマート、2R,4S-6-メチル-2,4-ヘプタンジオールジベンゾアート、2R,4S-6-メチル-2,4-ヘプタンジオールジp-ブチルベンゾアートから選択される、請求項1に記載のオレフィン重合用触媒成分。上記電子供与体であるジオールジエステル化合物をaと表記すると、触媒成分が電子供与体bをさらに含有し、bが式IIIで表わされるフタレートジエステル化合物またはジエステル化合物であり、aのbに対するモル比が1:0.01~1:100である、請求項1に記載のオレフィン重合用触媒成分。ただし、式IIIにおいて、R1とR2とは、同じまたは互いに異なり、かつ、炭素数が1~20の直鎖または分岐鎖アルキル基および炭素数が3~20のシクロアルキル基から選択され、R3~R8は、同じまたは互いに異なり、かつ、水素原子、ハロゲン原子、炭素数が1~20の直鎖または分岐鎖アルキル基、炭素数が3~20のシクロアルキル基、炭素数が6~20のアリール基、および、炭素数が7~20のアラルキル基から選択され、R3~R8基は、必要に応じて環を形成するように互いに結合する。上記aのbに対するモル比が1:0.02~1:5である、請求項11に記載のオレフィン重合用触媒成分。ジハロゲン化マグネシウム、アルコキシマグネシウム、アルキルマグネシウム、ジハロゲン化マグネシウムの水和物またはアルコール付加物、および、ジハロゲン化マグネシウムのハロゲン原子をアルコキシル基またはハロアルコキシル基で置換することによって形成される誘導体から選択されるマグネシウム化合物と、式TiXnOR4-nただし、Rは炭素数が1~20のヒドロカルビル基であり、Xはハロゲンであって、n=0~4で表わされるチタン化合物と、上記ジオールジエステル化合物との反応によって得られる、請求項1~12のいずれか一項に記載のオレフィン重合用触媒成分。上記使用されるマグネシウム化合物を、有機アルコール化合物を含有する溶媒系に溶解させた、請求項13に記載のオレフィン重合用触媒成分。上記有機アルコール化合物が、炭素数が2~8の一価アルコールを含有する、請求項14に記載のオレフィン重合用触媒成分。上記使用されるマグネシウム化合物が、ジハロゲン化マグネシウムのアルコール付加物である、請求項13に記載のオレフィン重合用触媒成分。上記マグネシウム化合物を、脂肪族オレフィン類、ジエン類、ハロゲン化脂肪族オレフィン類、ジエン類の酸化物、グリシジルエーテル類、および、分子内エーテル類全て炭素数は2~8を含めた有機エポキシ化合物と、オルトリン酸もしくは亜リン酸のヒドロカルビルエステルまたはハロゲン化ヒドロカルビルエステルである有機リン化合物とを含有する溶媒系に溶解させた、請求項13に記載のオレフィン重合用触媒成分。1請求項1~17のいずれか一項に記載の触媒成分と、2アルキルアルミニウム化合物と、3必要に応じて、外部電子供与体成分とを含むオレフィン重合用触媒。上記外部電子供与体化合物が、式RnSiOR’4-nただし、0≦n≦3、RとR’とは、同じまたは互いに異なり、かつ、アルキル基、シクロアルキル基、アリール基、ハロゲン化アルキル基、および、アミン基から選択され、Rはさらにハロゲンまたは水素原子であってもよいで表わされる、請求項18に記載の触媒。請求項18に記載の固体触媒と、請求項18に記載の該固体触媒を予備重合することによって得られる予備重合体と、上記オレフィンとを含有し、予備重合倍数prepolymerizationmultipleが固体触媒成分1g当たり0.1g~1000gのオレフィン重合体の範囲である、オレフィン重合用予備重合用触媒。上記予備重合されるオレフィンがエチレンまたはプロピレンである、請求項20に記載の予備重合用触媒。請求項1~17のいずれか一項に記載の触媒成分、請求項18もしくは19に記載の触媒、または、請求項20もしくは21に記載の予備重合用触媒の存在下で実施される、オレフィン重合プロセス。発明を実施するための形態本発明について、以下の実施例を用いて詳細に説明する。これらの実施例が、本発明の技術的範囲に対して何らの限定を加えるものでないことは、明らかである。検査方法1.核磁気共鳴による測定。Brukedmx300核磁気共鳴分光計を用いて300MHz、溶媒はCDCl3、内部標準はTMS、測定温度は300K、1H-NMRを測定する。2.ヘプタンを用いた抽出法ヘプタン煮沸抽出、6時間による、重合体のアイソタクチック指数の測定。2gの乾燥させた重合体試料を、沸騰しているヘプタンを用いて抽出器内で6時間かけて抽出した後、残留物質を恒量に達するまで乾燥させる。2gに対する残留重合体の重量gの比が、すなわち、アイソタクチック指数である。3.C-18カラムを用いた、30°Cのカラム温度における、Waters-600E高速液体クロマトグラフィー。移動相はメタノール-水であり、流速は1.0ml/分である。UV検出器を229nmで用いて観測する。aジオールジエステル化合物の合成偏光活性を有するジオールは、ChemistryLetters,1979,10491050に開示されているように合成することができ、対応する酸またはアシル塩化物と反応させると、対応する偏光活性を有するジオールジエステルが得られる。また、偏光活性を有するジオールは、エーテルなどの有機溶剤中でジオール混合物の温度を下げながら結晶化させ、次に対応する酸またはアシル塩化物と反応させることによっても得られるBull.Chem.Soc.Jpn,1980,,33673368を参照。さらに、異なる立体配座異性体を有するジオールジエステルは、トルエンなどの有機溶剤に溶解させることができ、次に、ゆっくりと冷却し結晶化させることによって数回再結晶させると、メソマーmesomer、左旋性異性体、および、右旋性異性体の非常に純度が高い混合物が得られる。なお、合成において採用する溶媒、反応温度、還元剤またはアルカリなどの動作条件が異なるので、一次ジオールジエステル中の異なる立体配座異性体の各比率は互いに大きく異なる。1.主に2R,4R-ペンタンジオールジベンゾアートからなる生成物の調製R配置を有する他の各種化合物も同様に合成される20gのR,R-Ta酒石酸と200gのNaBrとを2000mlの脱イオン水に溶解させた後に、NaOH溶液を用いて、この溶液のpH値を3.2に調節する溶液A。なお、主に2S,4S-ペンタンジオールジベンゾアートからなる生成物の場合には、R,R-Taの代わりにS,S-Taを使用する。S配置を有する他の化合物も同様にして合成できる。上記溶液に、攪拌しながら、16gのRaneyNiを添加し、この溶液を100°Cの温度で1時間加熱する。冷却した後に、溶液を捨て、残留物を200mlの脱イオン水で洗浄して、生成物を得る。得られた生成物を溶液A中で2回繰り返して処理し、メタノールで洗浄して乾燥させると、触媒R,R-Ta-NaBr-RaneyNiが得られる。100mlのステンレス鋼製オートクレーブに、10g0.1molの2,4-ペンタンジオン、0.2mlの酢酸、水を除去した22mlのTHF、および、0.065molの触媒R,R-Ta-NaBr-RaneyNiを添加し、圧力が9.3MPaに達するまで、水素を供給した後に、混合物を100°Cまで加熱する。温度は、オートクレーブ中の水素の圧力が低下しなくなるまで維持する。そして反応が完了する。圧力を開放した後に、混合物を濾過する。溶媒を濾過において除去すると、粗製の生成物が得られる。減圧蒸留によって、生成物を130°C~132°Cの温度および3KPaの圧力で回収する。収率は91である。200mlのTHFに、上記生成物を0.05mol5.1g添加し、0.1molのピリジンを攪拌しながら添加し、さらに、0.1molの塩化ベンゾイルを滴下した後に、加熱還流を4時間実施する。冷却した後に、塩化ナトリウムの飽和水溶液を添加することによって混合物を溶解させて、酢酸エチルで抽出する。有機層中の溶媒を除去した後に、石油製エーテルを溶出剤として用いて、カラムクロマトグラフィーを実施すると、13.5gの白色の固形物が得られる。収率は87である。この白色の固形物を、液体クロマトグラムによって分析する。結果は、主に2つのピークが存在することを示している。1つのピークの継続時間は10.122であり、ピーク領域は90である。これに対応する生成物は2R,4R-ペンタンジオールジベンゾアートである。もう一方のピークの継続時間は12.118であり、ピーク領域は10である。これに対応する生成物はメソ-2,4-ペンタンジオールジベンゾアートである。2.メソ-2,4-ペンタンジオールジベンゾアートの調製12,4-ペンタンジオールジベンゾアートの混合物の合成CN1580034Aを参照10gの2,4-ペンタンジオンと30mlのメタノールとの混合物を、2.5gの水素化ホウ素ナトリウム、0.1gの水酸化ナトリウム、および、25mlの水の混合液に、0°C~10°Cの温度で添加する。その後、溶媒を減圧下で除去し、そして、40mlの酢酸エチルを用いて連続抽出を15時間実施する。溶媒を除去し、カラムクロマトグラフィーを実施すると、無色の液体9.4gの2,4-ペンタンジオールが得られる。収率は90である。IRスペクトログラムでは、3400cm-1で強い吸収ピークが観測され、1700cm-1では吸収ピークは観測されない。これは、還元反応が完全に実施されたことを意味している。3.1g0.03molの2,4-ペンタンジオールに、30mlのTHFおよび7.1g0.09molのピリジンを添加し、10.5g0.075molの塩化ベンゾイルを攪拌しながら添加した後に、加熱還流を4時間実施する。冷却した後に、20mlの飽和塩類溶液を添加し、そして、酢酸エチルを用いて抽出を実施する。無水NaSO4を用いて乾燥させた後に、溶媒を除去する。カラムクロマトグラフィーを実施すると、無色の液体8.9gの2,4-ペンタンジオールジベンゾアートが得られる。収率は95である。2混合物からのメソ-2,4-ペンタンジオールジベンゾアートの分離上述のように調製した2,4-ペンタンジオールジベンゾアートの複数の異性体の混合物20gを、20mlのトルエンに溶解させる。温度をゆっくりと下げると、溶液中で白色の結晶がゆっくりと沈殿する。この結晶を分離してトルエン中で再結晶させる過程を数回繰り返す。得られた結晶に対して液体クロマトグラムを実施すると、継続時間が12.108であり、ピーク領域が99.0であることがわかる。メソ-2,4-ペンタンジオールジベンゾアート、1H-NMRTMS、CDCl3、ppm:δ1.40-1.426H、d、CH3、δ1.87-1.951H、m、CH2、δ2.29-2.391H、m、CH2、δ5.28-5.392H、m、エステルのCH、δ7.38-8.0410H、m、C6H6。2R,4R-ペンタンジオールジベンゾアート、および、2S,4S-ペンタンジオールジベンゾアート、1H-NMRTMS、CDCl3、ppm:δ1.40-1.426H、d、CH3、δ2.08-2.122H、t、CH2、δ5.26-5.372H、m、エステルのCH、δ7.35-7.9910H、m、C6H6。触媒の調製中に添加するジオールジエステルは、上記プロセスによって得られる純度を上げた各異性体の量を調節することによって、下記の例において各要件を満たす。ジオールジエステルの添加方法は、化学分野で従来から行われている通りである。つまり、まず、各異性体例えば、左旋性異性体、右旋性異性体、メソ-2,4-ペンタンジオールジベンゾアートなどの重量を、ある比率にしたがって測定し、混合した後に、混合物を添加して触媒を調製する。次に、調製した触媒中の各異性体の含有率を分析する。続いて、触媒中の各異性体の含有率が要件を満たさなければ、必要に応じて異性体の添加比率を変更するただし総量は変えないのである。触媒中の電子供与体の含有率を求める分析は、キャリアを希塩酸で破壊するステップ、電子供与体を酢酸エチルで抽出するステップ、および、液体クロマトグラムで分析するステップを包含する。b固体触媒成分の調製固体触媒成分の調製法A調製法Aは、上述の固体触媒成分の方法1に対応する。窒素雰囲気下で、4.8gの無水塩化マグネシウム、19.5gのイソオクチルアルコール、および、溶媒としての19.5gのデカンを、攪拌機が設けられた500mlの反応器に仕込む。130°Cまで加熱し、塩化マグネシウムが完全に溶解するまで、反応を1.5時間実施する。次に、1.1gの無水フタル酸を添加し、温度を130°Cで維持したまま、反応を1時間継続する。アルコール付加物が得られ、これを室温になるまで冷却する。窒素雰囲気下で、上記アルコール付加物を、事前に-22°Cまで冷却しておいた四塩化チタンの溶液120mlに滴下する。100°Cまでゆっくり加熱し、10mmolのジオールジエステル化合物を添加する。次に、110°Cまで加熱し、この温度を2時間維持し、混合物を熱いうちに濾過する。別の四塩化チタンの溶液120mlを添加し、110°Cまで加熱した後に、反応を1時間実施する。濾過後に、固体微粒子を無水ヘキサンで4回洗浄し、乾燥させる。こうして固体触媒成分が得られる。固体触媒成分の調製法B調製法Bは、上述の固体触媒成分の方法2に対応する。空気を高純度の窒素で完全に置換した反応器に、6.0gの塩化マグネシウム、119mlのトルエン、5mlのエピクロロヒドリン、および、15.6mlのリン酸トリブチルTBPを順に添加する。攪拌しながら50°Cまで加熱し、温度を2.5時間維持すると、固形物は完全に溶解する。次に、1.7gの無水フタル酸を添加し、温度をさらに1時間維持する。溶液を-25°C未満まで冷却した後に、70mlのTiCl4を1時間以内に滴下する。温度をゆっくりと80°Cまで上げると、この間に固形物がゆっくりと沈殿する。6mmolのジオールジエステル化合物を添加し、温度を1時間維持する。濾過後に、80mlのトルエンを添加し、2回洗浄すると固体の沈殿物が得られる。次に、60mlのトルエンおよび40mlのTiCl4を添加し、100°Cまで加熱して処理を2時間実施し、濾液を排出する。このオペレーションを1回繰り返した後に、別の60mlのトルエンを添加し、フィルタの残留物を沸騰状態で3回洗浄する。次に、60mlのヘキサンを添加し、フィルタの残留物を沸騰状態で2回洗浄する。次に、別の60mlのヘキサンを添加し、フィルタの残留物を室温で2回洗浄する。目的の触媒成分が得られる。固体触媒成分の調製法C調製法Cは、上述の固体触媒成分の方法3に対応する。還流冷却器、機械式攪拌機、および、温度計が設けられ、空気を窒素で完全に置換した250mlの反応器に、36.5mlの無水エタノールおよび21.3gの無水塩化マグネシウムを仕込む。加熱および攪拌しながら、塩化マグネシウムが完全に溶解した後に、75mlのホワイト油および75mlのシリコーンオイルを添加し、温度を120°Cである時間維持する。高速攪拌機を装備した別の500ml反応器に、112.5mlのホワイト油および112.5mlのシリコーンオイルをあらかじめ仕込んでおき、120°Cまで予備加熱する。上記混合物を2つ目の反応器へすばやく供給し、温度を120°Cに維持したままで、攪拌を3500rmpの速度で3分間実施する。この物質を、-25°Cに冷却し、1600mlのヘキサンをあらかじめ充填した3つ目の反応器へ、攪拌しながら転送する。物質の転送が完了するまで、最終的な温度は高くてもせいぜい0°Cである。減圧濾過後に、フィルタの残留物をヘキサンで洗浄し、真空下で乾燥させて、41gの球形微粒子状の塩化マグネシウムのアルコール付加物を得る。100~400メッシュを有するキャリアを、篩にかけた後に選択すると、キャリアの成分は、分析および検査によるとMgCl22.38C2H5OHである。MgCl22.38C2H5OHと表わされる上記球形キャリア7gを、150mlのTiCl4を含み、かつ、仕込みの事前に-20°Cまで冷却しておいた反応器へゆっくり添加する。40°Cまでゆっくり加熱した後に、5mmolのジオールジエステル化合物を添加する。130°Cまで連続的に加熱し、この温度を2時間維持した後に、減圧濾過を実施する。別の120mlのTiCl4を添加する。130°Cまでゆっくり加熱し、この温度を2時間維持した後に、濾過中に塩化物イオンが観測されなくなるまで、60mlヘキサンを用いて、洗浄を数回実施する。濾過ケーキを真空下で乾燥させて、固体触媒成分を得る。cプロピレンの重合試験上述した各例の触媒成分を使用して、それぞれプロピレンを重合する。プロピレンの重合プロセスは、以下のようである。空気を気体プロピレンで完全に置換した5Lのステンレス鋼製反応器に、2.5mmolのAlEt3および0.1mmolのシクロヘキシルメチルジメトキシシランCHMMSを添加した後に、8mg~10mgの上記触媒成分および1.2Lの水素を添加する。2.3Lの液体プロピレンを供給した後に、温度を70°Cまで上げて、1時間維持する。冷却して圧力を開放すると、実施例1~10および比較例1~5のPP粉末が得られる。表1プロピレン重合の結果注比較例1、2、および4の触媒の調製では、それぞれ、左旋性異性体、ラセミ化合物、および、右旋性異性体を添加する。他の比較例および実施例では、フィッシャー投影式IIで表わされるジオールジエステル以外のジオールジエステル化合物は、左旋性異性体、右旋性異性体、または、これらの混合物であってもよい。表1から、フィッシャー投影式IIで表わされるジオールジエステルの含有率が35重量~96.9重量である場合、触媒活性は35.1kgPP/gcat~67.6kgPP/gcatであり、アイソタクチック指数は97.8~99.1であることがわかり、さらに、フィッシャー投影式IIで表わされるジオールジエステルの含有率が0重量~25.0重量である場合、触媒活性は17.0kgPP/gcat~26.3kgPP/gcatであり、アイソタクチック指数は89.3~97.0である。したがって、フィッシャー投影式IIで表わされるジオールジエステルの含有率が35重量を超える場合にのみ、触媒は良好な性能を示し、含有率が51を超える場合は、触媒は優れた総合的な特性を有する。上記実施例および比較例で使用する触媒を用いて、プロピレンを重合する。各条件は、添加する水素の量を1.2Lから8.0Lへ変更することを除けば、前述の重合反応と同じである。結果を表2に示す。表2高い水素濃度下における、フィッシャー投影式IIの含有率の、PPのアイソタクチック指数に対する効果表2から、フィッシャー投影式IIで表わされるジオールジエステルの含有率は、高い水素濃度下では、得られる重合体のアイソタクチック指数に対して大きな影響を持ち、フィッシャー投影式IIで表わされるジオールジエステルの含有率が35重量以上である場合にのみ、高いメルトインデックス下でも、重合体は確実に依然高いアイソタクチック指数95を超えるを有することがわかる。触媒成分の調製中に、他の電子供与体を導入してもかまわない。この電子供与体と、フィッシャー投影式IIで表わされるジオールジエステルの含有率が35重量以上のジオールジエステルとを複雑に調合することによって、高い活性を有する触媒を調製することができる。詳細については下記の実施例に記載する。実施例11実施例11は実施例4に類似している。ただし、実施例4では、60mlのトルエンおよび40mlのTiCl4を添加し、100°Cまで加熱して処理を2時間実施し、濾液を排出する。このオペレーションを1回繰り返すが、実施例11では、0.2mmolのジn-ブチルフタレート、60mlのトルエン、および、40mlのTiCl4を添加し、110°Cまで加熱して処理を2時間実施し、濾液を排出する。次に、60mlのトルエンおよび40mlのTiCl4を用いて110°Cで0.5時間処理することを、3回繰り返す。得られる触媒は、7.9の3,5-ヘプタンジオールジベンゾアートこのうち、メソマーの含有率は97.9であると、0.9のジn-ブチルフタレートとを含有する。触媒活性は68.6kgPP/gcatであり、重合体のアイソタクチック指数は98.8である。9.6Lの水素を添加すると、得られる重合体のメルトインデックスは59.6g/10分であり、アイソタクチック指数は95.8である。実施例12実施例12は実施例6と類似している。ただし、実施例12では、0.4mmolの2-イソプロピル-2-イソペンチル-1,3-ジメトキシルプロパンを、60mlのトルエンおよび40mlのTiCl4とともに最初の添加時に添加する。得られる触媒は、12.1の4-エチル-3,5-ヘプタンジオールジベンゾアートこのうち、メソマーの含有率は96.9であると、2.8の2-イソプロピル-2-イソペンチル-1,3-ジメトキシルプロパンとを含有する。触媒活性は69.1kgPP/gcatであり、重合体のアイソタクチック指数は98.9である。9.6Lの水素を添加すると、得られる重合体のメルトインデックスは71.5g/10分であり、アイソタクチック指数は95.5である。実施例13実施例13は実施例4と類似している。ただし、実施例4では、6mmolのジオールジエステルを添加するが、実施例13では、3mmolのジオールジエステルおよび3mmolの9,9-ジメトキシメチルフルオレンを添加する。得られる触媒は5.2の3,5-ヘプタンジオールジベンゾアートこのうち、メソマーの含有率は98.9であると、5.3の9,9-ジメトキシメチルフルオレンとを含有する。触媒活性は75.9kgPP/gcatであり、重合体のアイソタクチック指数は98.8である。上記各実施例から、フィッシャー投影式IIで表わされる構造を有するジオールジエステル化合物と内部電子供与体とを複合することによって、触媒活性が大幅に向上するだけではなく、得られる重合体のアイソタクチック指数もさらに増加することがわかる。前述の各実施例は、本発明の好適な実施形態にすぎず、本発明の保護範囲は上記開示に限定されるものではない。当業者であれば、本発明の開示に基づいて、容易に任意の変更や変形を加えることができるが、これらの変更や変形は本発明の保護範囲から逸脱するものではない。したがって、本発明の保護範囲は、添付の請求項によって決定されるべきものである。"